СПОСОБ ПОЛУЧЕНИЯ ПОЛИМЕТАЛЛИЧЕСКОГО КАТАЛИЗАТОРА С ОПТИМИЗИРОВАННОЙ БЛИЗОСТЬЮ ЦЕНТРОВ

1. Способ получения катализатора, содержащего по меньшей мере один металл М из группы платины, олово, фосфорный промотор, галогенсодержащее соединение, пористую подложку и по меньшей мере один промотор X1, выбранный из группы, состоящей из галлия, индия, таллия, мышьяка, сурьмы и висмута, причем указанный способ включает следующие этапы:
a) введение промотора или промоторов X1 и фосфора на подэтапе или подэтапах а1) или а2), причем указанный подэтап а1) соответствует синтезу предшественника основного оксида, а указанный подэтап а2) соответствует формованию подложки,
b) введение олова на по меньшей мере одном из подэтапов а1) и а2), причем этапы а) и b) могут быть последовательными или одновременными,
c) сушку продукта, полученного на выходе с этапа b),
d) обжиг продукта, полученного на этапе с), при температуре от 350°С до 650°С,
e) осаждение по меньшей мере одного металла М группы платины,
f) сушку в потоке нейтрального газа или в потоке газа, содержащего кислород, при умеренной температуре, не превышающей 150°С,
g) обжиг продукта, полученного на этапе f), при температуре от 350°С до 650°С.
2. Способ получения катализатора по п.1, в котором атомное отношение Sn/M составляет от 0,5 до 4,0.
3. Способ получения катализатора по п.1, в котором отношение Х1/М составляет от 0,1 до 5,0.
4. Способ получения катализатора по п.1, в котором отношение Р/М составляет от 0,2 до 30,0.
5. Способ получения катализатора по п.1, в котором содержание металла М составляет от 0,01 до 5 вес.%.
6. Способ получения катализатора по п.5, в котором металл М является платиной или палладием.
7. Способ получения катализатора по п.1, в котором галогенсодержащее соединение выбрано из группы, состоящей из фтора, хлора, брома и йода.
8. Способ получения катализатора по п.7, в котором содержание галогенсодержащего соединения составляет от 0,1 до 15,0 вес.%.
9. Способ получения катализатора по п.1, в котором галогенсодержащее соединение является хлором, а содержание хлора составляет от 0,1 до 5,0 вес.%.
10. Способ получения катализатора по п.1, в котором подложка содержит по меньшей мере один оксид, выбранный из группы, состоящей из оксидов магния, титана, циркония, алюминия, кремния.
11. Способ получения катализатора по п.1, в котором олово может вводиться лишь частично во время синтеза или формования подложки, причем способ включает в этом случае дополнительный этап осаждения остальной части олова на подложку, либо между этапами d) и е), с последующей сушкой и обжигом или без них, либо между этапами е) и f), либо после этапа g) с последующей сушкой и обжигом.
12. Способ применения катализатора, полученного по одному из пп.1-11, в реакции каталитического риформинга или для получения ароматических соединений путем приведения в контакт указанного катализатора с углеводородным сырьем.